СПОСОБ ОЧИСТКИ ЭТИЛЕНДИХЛОРИДА (EDC) И СПОСОБ ИЗГОТОВЛЕНИЯ ВИНИЛХЛОРИДНОГО МОНОМЕРА (VCM) И ПОЛИВИНИЛХЛОРИДА (PVC)

1. Способ очистки потока EDC, включающий следующие стадии:
- окончательное удаление низкокипящих примесей из потока EDC таким образом, что образуется поток EDC, в котором практически отсутствуют низкокипящие примеси;
- направление этого потока EDC в дистилляционную колонну для тяжелых фракций таким образом, что образуются верхний поток практически чистого EDC и нижний поток, включающий высококипящие примеси с низким содержанием EDC, причем вышеупомянутая дистилляционная колонна для тяжелых фракций включает верхнюю часть и нижнюю часть, которые могут объединяться в одну колонну или могут представлять собой две отдельные части (колонны), но с газофазным и жидкофазным сообщением между ними и с боковым ребойлером на дне верхней части.
2. Способ по пункту 1, включающий следующие дополнительные стадии:
- использование устройства рекомпрессии пара (VR) для увеличения давления части верхнего потока практически чистого EDC и для производства тепла; и
- использование произведенного таким путем тепла для нагревания бокового ребойлера.
3. Способ по пункту 1 или 2, в котором дистилляционная колонна для тяжелых фракций представляет собой фракционирующую колонну, содержащую насадочный материал.
4. Способ по пункту 1 или 2, в котором дистилляционная колонна для тяжелых фракций работает под вакуумом.
5. Способ по пункту 1 или 2, в котором боковой ребойлер представляет собой тип многотрубного термосифона или тип испарителя с падающей пленкой.
6. Способ по пункту 5, в котором боковой ребойлер представляет собой испаритель с падающей пленкой.
7. Способ по пункту 2, в котором устройство VR представляет собой устройство механической рекомпрессии пара (MVR).
8. Способ по пункту 2, в котором устройство VR представляет собой устройство термической рекомпрессии пара (TVR).
9. Способ изготовления винилхлоридного мономера (VCM) пиролизом очищенного EDC, полученного способом по любому из предшествующих пунктов.
10. Способ изготовления PVC полимеризацией VCM, полученного способом по пункту 9.